(57)【要約】【課題】  ケーブルを巻くときに要求される性質、例えば減衰性を満足し、巻き付けられた製品、この場合にはケーブルハーネスに、公知の接着テープが巻き付けられている従来の製品よりも柔軟性があることを保証する接着テープの提供。【解決手段】  ヨコ入れ編製物よりなるテープ状支持体を有しそして好ましくは該支持体の少なくとも片面に適用された感圧接着剤層を有する接着テープ、特に細長い製品、特に導線又はケーブルルームを被覆するための接着テープにおいて、ヨコ入れ編製物中の横糸がテクスチャード加工フィラメント糸よりなることを特徴とする、上記接着テープ。【選択図】      図３
2009102636.tif 000002
【特許請求の範囲】
【請求項１】
ヨコ入れ編製物よりなるテープ状支持体を有しそして好ましくは該支持体の少なくとも片面に適用された感圧接着剤層を有する接着テープ、特に細長い製品、特に導線又はケーブルルームを被覆するための接着テープにおいて、ヨコ入れ編製物中の横糸がテクスチャード加工フィラメント糸よりなることを特徴とする、上記接着テープ。
【請求項２】
ヨコ入れ編製物が３０〜２００ｇ／ｍ2，好ましくは６０〜１００ｇ／ｍ2、特に好ましくは８０〜９０ｇ／ｍ2の面積重量を有する、請求項１に記載の接着テープ。
【請求項３】
ヨコ入れ編製物が１０ｄａＮ／（５ｃｍ）〜２０ｄａＮ／（５ｃｍ）、好ましくは１３〜１７ｄａＮ／（５ｃｍ）の機械方向破断荷重並びに３０〜５０％、特に４０％の機械方向破断伸び率を有する、請求項１又は２に記載の接着テープ。
【請求項４】
ヨコ入れ編製物が平行なコースを有し、しかも好ましくは５〜１２列／ｃｍ、特に好ましくは１０列、中でも７．５列有する、請求項１〜３のいずれか一つに記載の接着テープ。
【請求項５】
ヨコ入れ編製物上にフィルム状の別の層又は他の繊維製支持体を有していない、請求項１〜４のいずれか一つに記載の接着テープ。
【請求項６】
ヨコ入れ編製物全体がポリエステル又はポリアミドよりなる、請求項１〜５のいずれか一つに記載の接着テープ。
【請求項７】
接着テープが、ＬＶ  ３１２又はＢＭＷ  ＧＳ  ９５００８−３に従い、単層での測定で３ｄＢ（Ａ）より大きい、特に好ましくは５ｄＢ（Ａ）〜６ｄＢ（Ａ）の騒音減衰性を有する請求項１〜６のいずれか一つに記載の接着テープ。
【請求項８】
請求項１〜７のいずれか一つに記載の接着テープを細長い製品、特にケーブルルームを被覆するために使用しるにあたり、細長い製品が軸方向で接着テープで被覆されるか又は接着テープが細長い製品の回りに螺旋状に巻き付けられている、該接着テープの用途。
【請求項９】
請求項１〜７のいずれか一つに記載の接着テープで巻き付けられた細長い製品、特にケーブルルーム。
【発明の詳細な説明】
【技術分野】
【０００１】
本発明は、繊維製支持体を有しそして好ましくは該支持体の少なくとも片面に適用された感圧接着剤を有する接着テープ、特に細長い製品、特に導線又はケーブルルームを被覆するためのケーブルテープに関する。さらに本発明は、該接着テープの用途並びに本発明の接着テープで巻いて被覆されているケーブルハーネスにも関する。
【背景技術】
【０００２】
多くの工業分野において、沢山の導線よりなる束を取り付ける前に又は既に据え付けられた状態で、導線束のスペースを減少させ並びに追加的な保護機能を達成するために巻き付けパッキングされる。フィルム状接着テープでは液体の侵入に対してある程度の保護を達成し、不織布又は発泡体支持体をベースとする軽やかで嵩高な接着テープを用いて減衰特性が得られ、耐摩耗性で安定な支持体材料を使用した場合には毛羽立ち及び摩擦に対して保護機能が達成される。
【０００３】
ケーブルハーネスをバンデージするために支持体として不織布を用いた接着テープを用いることは公知である。例えばドイツ実用新案登録第９，４０１，０３７Ｕ号明細書には、互いに平行に走る沢山の縫い込みステッチで形成されたステッチ結合不織布よりなるテープ状繊維製支持体を用いた接着テープが開示されている。この接着テープは、ケーブルハーネスのバンデージに使用するときに、その特別に作製されているために騒音減衰特性を発揮する。
【０００４】
前記明細書に記載されたステッチ結合ウエブの他に、ケーブルハーネスをバンデージングするための接着テープにおいて使用される別の支持体もある。
【０００５】
ドイツ特許第４，４４２，０９２Ｃ１号明細書には支持体の裏側が被覆されたステッチ結合ウエブをベースとする接着テープが記載されている。ドイツ特許第４，４４２，０９３Ｃ１号明細書には、ウエブの繊維からループを形成した、当業者にマリフリース（Maliflieece）の名称でも知られるクロスライドフィバーウエブを接着テープ用支持体として使用することが記載されている。ドイツ特許第４，４４２，０９２Ｃ１号明細書はケーブルバンデージのための接着テープを開示しているが、いわゆる編製フリース或いはマルチニットフリースをベースとするものではない。 
【０００６】
ドイツ特許第１９，５２３，４９４Ｃ１明細書には、ケーブルハーネスをバンデージするための、フリース材料よりなる支持体を用い、その片側が接着剤で被覆されている 接着テープが開示されている。本発明に従って使用されるフリースは、カレンダー装置を用いて熱的に固定されそしてエンボス加工されているポリプロピレン製紡糸フリースが適している。この場合、エンボス加工用ロールのエンボス加工領域は１０〜３０％、好ましくは１９％である。
【０００７】
ドイツ実用新案登録第２９８０４４３１Ｕ１号明細書によって、フリース材料よりなる支持体を持つ接着テープをケーブルハーネスのバンデージのために用いることが開示されており、この場合には提案された紡糸フリースはポリエステルで構成されている。
【０００８】
ドイツ実用新案登録第２９８１９０１４Ｕ１号明細書から、空気及び／又は水の噴射によって強化にされたフリースをベースとする接着テープが公知になっている。
【０００９】
国際特許出願公開第９９／２４５１８Ａ１号明細書には、一つの接着テープが開示されている。この場合には支持体材料が、１５デニールより太い繊度の繊維又はフィラメントを特別に選択することによって並びに追加的に押し出し成形されたフィルム層によって接着テープへの使用適合性を初めて見出したフリースである。
【００１０】
ヨーロッパ特許出願公開第１，０００，９９２Ａ１号明細書には、１０〜４５μｍの厚さのポリエチレン層並びに追加的な剥離層を持つ有孔綿ウエブが開示されている。
【００１１】
糸材料のテクスチャード加工は、化学繊維、例えばポリエステル又はポリアミドで製造された繊維織物のために、合成繊維に天然繊維特性を付与するために主として使用されている。編み糸に紡糸するとき、化学繊維は紡糸すべきフィラメントの長さにおいて天然繊維と相違している。フィラメントの長さは、天然繊維の場合、化学繊維よりも非常に短く、数センチメートルしかない。例えば木綿の場合のように短い長さのフィラメントを編み糸及び撚り糸に紡ぐ場合には、飛び出るフィラメント末端によって木綿に豪華さをもたらしそしてそれ故に快い手触りを付与する。これに相違して化学繊維の場合には連続するフィラメントが使用され、これは編み糸に紡糸された後で互いに平行した位置にありそして該撚り糸は滑らかで不自然な手触りをもたらす。
【００１２】
連続する合成フィラメントよりなる糸材料のテクスチャード加工は、例えば平行な位置からねじれ又は撓みによってそして繼ぎに熱処理によってフィラメントを変形させることによって行うことができる。これの例にはいわゆる仮撚りがある 「Grundlagen der Textilveredelung（繊維加工の基礎）、第１３改定版、Deutsch Fachbuchverlag 出版社、１９８９年」。
【００１３】
快い感触を持つポリエステルのような化学繊維よりなる繊維織物は衣服用途、例えば高価値の上着の分野においてヒューズドフロントとしてしばしば使用される。
【００１４】
騒音減衰効果の物理的測定は、例えばドイツ特許出願公開第１０，０３９，９８２Ａ１号明細書に詳細に説明されているような方法で行うことができる。これには、自動車工業において完成された測定法、例えばＢＭＷ規格ＧＳ９５００８−３（２０００年５月出版）も適している。
【００１５】
以下に、図１及び２と関連付けてＢＭＷ規格ＧＳ９５００８−３（２０００年５月出版）測定法を詳細に説明する。
図１は測定装置の構造の側面図を図示している。
図２は同じ装置の水平図を図示している。
【００１６】
この測定法の場合には、８ｍｍの直径を有する規定の鋼鉄製棒（１）に試験体（２）（すなわち接着テープ）を、該棒の支点と試験体との間に２１０ｍｍの距離をもうけるように巻き付ける巻き付けられた鋼鉄製棒（１）を停止点（３）まで落下高さ（２０ｍｍ）持ち上げそしてアルミニウム製板（５）の上に約１６ｇの重りを落下させる。変形されていない状態で３５０×１９０×０．３（ｍｍ）の寸法であるアルミニウム製板（５）を半球状にして試験体（２）の下に配置し、２９０ｍｍの幅にする。
【００１７】
ノイズ全体の結果は衝突点の上５０ｍｍにあるマイクロホン（４）によって例えば２０〜１２，５００Ｈｚの周波数領域で市販の音響測定器、例えばBruel & Kjaer社の２２２６タイプを用いて捕捉しそして記録する。人の耳に特に関係するのは２，０００〜５，０００Ｈｚの範囲内の周波数である。
【００１８】
減衰は巻き付けられていない鉄製棒を用いるブランク値とそれぞれの測定値との差［ｄＢ（Ａ）］である。
【００１９】
代わりに、騒音減衰の物理的測定を、 LV312 ''Klebebaenderfuer Kabelsaetze in Kraftfahrzeugen（自動車におけるケーブルハーネスのための接着テープ）'' (1/2005)に説明されているような方法で測定する。
【００２０】
LV312 ''Klebebaender fuer Kabelsaetze in Kraftfahrzeugen自動車におけるケーブルハーネスのための接着テープ）'' (1/2005)は、Audi, BMW, Daimler 及び VWの各社の共通の標準法として使用される規格である。 ケーブルハーネスに巻き付けるために使用される、用途技術的に重要な接着テープの試験法としては、この標準法に例えば接着テープと自動車用導線との相容性並びに薬品耐久性、ノイズ減衰性、フォギング挙動及び耐摩耗性について説明されている。
【発明の開示】
【発明が解決しようとする課題】
【００２１】
本発明の課題は、例えばケーブルを巻くときに要求される性質、例えば減衰性を満足し、巻き付けられた製品、この場合にはケーブルハーネスに、公知の接着テープが巻き付けられている従来の製品よりも柔軟性があることを保証する接着テープを提供することである。
【課題を解決するための手段】
【００２２】
この課題の解決法は、請求項１に詳細に説明されている。本発明の有利な実施態様は従属形式の請求項に説明されている。さらに、本発明の接着テープの用途並びに該接着テープで巻かれたケーブルハーネスも本発明の使用に包含される。
【００２３】
従って本発明は、ヨコ入れ編製物よりなるテープ状支持体を使用しそして好ましくは該支持体の少なくとも片面に適用された感圧接着剤を有する接着テープ、特に細長い製品、特に導線又はケーブルルームを被覆するための接着テープに関する。このヨコ入れ編製物中の横糸がテクスチャード加工フィラメント糸よりなる。
【００２４】
フィラメント編み糸は、数キロメータの長さの無端糸として中断なく紡糸されておりそしてその全長さに亙って標準の線密度を有する複数の細い糸で構成される無端糸である。
【００２５】
一般的な表現の“接着テープ”は本発明の意味においてはあらゆるシート状構造物、例えば二次元に拡がるシート又はシート片、長く伸び、かつ、制限された幅を持つテープ、テープ片、打ち抜き物、ラベル等を包含する。
【００２６】
本発明の第一の有利な一つの実施態様によれば、ヨコ入れ編製物は３０〜２００ｇ／ｍ2，好ましくは６０〜１００ｇ／ｍ2、特に好ましくは８０〜９０ｇ／ｍ2の面積重量を有する。
【００２７】
好ましくは、支持体は１３０Ｎ／ｃｍ以上、特に１６０Ｎ／ｃｍ以上の横方向張力が有利にも適合し得る。
【００２８】
さらに、このヨコ入れ編製物は１０ｄａＮ／（５ｃｍ）〜２０ｄａＮ／（５ｃｍ）、好ましくは１３〜１７ｄａＮ／（５ｃｍ）の機械方向破断荷重並びに３０〜５０％、特に４０％の機械方向破断延び率を有する。
【００２９】
さらに有利にも、ヨコ入れ編製物の上に、フィルム状又は他の繊維支持体の状態の別の層をもうけなくてもよい。
【００３０】
このヨコ入れ編製物は平行なコースを有し、しかも好ましくは５〜１２列／ｃｍ、特に好ましくは１０列、非常に好ましくは７．５列有する。
【００３１】
横糸は好ましくはポリエステル又はポリアミドよりなり、３０〜６０ｄｔｅｘ，特に好ましくは４５〜５５ｄｔｅｘの質量／単位長さを有している。
【００３２】
横方向においては、本発明の別の有利な実施態様によれば６００〜８００ｄｔｅｘ、有利には６５０〜７００ｄｔｅｘの有利な線密度を持つテクスチャード加工された糸を有する全幅ヨコ入れが行われる。
【００３３】
前後方向のランニング長さ当たり７〜２０、好ましくは８〜１２、さらに好ましくは１０本の糸が有利である。
【００３４】
さらに有利には全ヨコ入れ編製物はポリエステル又はポリアミドよりなる。
【００３５】
支持体から粘着テープを製造するためには、公知のあらゆる接着剤系を使用することが可能である。天然ゴム又は合成ゴムをベースとする接着剤の他に特にシリコーン系接着剤並びにポリアクリレート系接着剤を使用することができる。フォギングの不存在並びにＰＶＣ及びＰＶＣ不含の心線絶縁との優れた相容性に関する限り、自動車のケーブルハーネスの巻き付けテープのための接着剤として特に適しているので、ドイツ特許出願公開第１９，８０７，７５２Ａ１明細書並びにドイツ特許出願公開第１０，０１１，７８８Ａ１号明細書に詳細に説明されている様な溶剤不含のアクリレートホットメルト組成物が有利である。
【００３６】
塗布量は２０〜１００ｇ／ｍ２の範囲内で変更可能である。
【００３７】
使用される被覆技術としては公知のシステムが含まれる。この場合、高粘性の接着剤を無加圧塗布させる方法、例えば支持体複合体への噴霧塗装によるか又は非接着性支持体又は剥離ライナーからの転写による方法が有利である。
【００３８】
接着剤としては、ホットメルトとして加工できる系をもたらす組成物の溶液を濃縮することによって得ることができる、少なくとも２０のＫ−値、特に３０より大きいＫ−値（それぞれ２５℃で１重量％のトルエン溶液で測定）を有するアクリレート系ホットメルト接着剤をベースとするものが適する。
【００３９】
この濃縮は適切に装備された容器又は押出機中で行うことができ、特に脱気を伴う場合には脱気式押出機が特に有利である。
【００４０】
この種類の接着剤はドイツ特許第４，３１３，００８Ｃ２号明細書に説明されている。この方法で製造されるアクリレート組成物から溶剤がその途中の段階で完全に除かれる。
【００４１】
この場合、Ｋ−値はＤＩＮ５３，７２６と同様にして測定するのが特に有利である。
【００４２】
追加的にこの場合別の揮発性成分も除かれる。溶融物で被覆した後にこの組成物は僅かの割合でなお揮発性成分を含有している。従って上述の特許で請求される全てのモノマー／処方を追加することが可能である。
【００４３】
この組成物の溶液は５〜８０重量％、特に３０〜７０重量％の溶剤を含有していてもよい。
【００４４】
有利には市販の溶剤、特に低沸点炭化水素、ケトン類、アルコール類及び／又はエステル類が使用される。
【００４５】
さらに有利には、一つ又は特に好ましくは２つ以上の脱気装置を備えた、一つのスクリュウー、二つのスクリュー又はそれ以上のスクリューを持つ押出機を使用する。
【００４６】
アクリレート系ホットメルトをベースとする接着剤中においてベンゾイン誘導体を組み入れ重合してもよい、例えばベンゾインアクリレート又はベンゾインメタクリレート、アクリル酸又はメタクリル酸エステルがある。この種類のベンゾイン誘導体はヨーロッパ特許出願公開第０，５７８，１５１Ａ号明細書に記載されている。
【００４７】
アクリレート系ホットメルトをベースとする接着剤は紫外線架橋性になり得る。しかしながら他の種類の架橋、例えば電子線架橋も可能である。
【００４８】
別の有利な実施態様においては粘着剤として（メタ）アクリル酸及びそれの炭素原子数１〜２５のエステル、マレイン酸、フマル酸及び／又はイタコン酸及び／又はそれらのエステル、置換された（メタ）アクリルアミド、無水マレイン酸及び他のビニル化合物、例えばビニルエステル、特に酢酸ビニル、ビニルアルコール及び／又はビニルエーテルが使用される。
【００４９】
残留モノマー含有量は１重量％より少なくあるべきである。
【００５０】
特に適することがわかっている接着剤は、低分子量アクリレートホットメルト接着剤、例えばＢＡＳＦ社のacResin UV 又はAcronal（Ｒ）、特に Acronal DS 3458の名称で市販されているものである。低いＫ−値のこれらの接着剤は、放射線により架橋することによって、用途に適合し得る。
【００５１】
接着剤被覆物もアクリレート含有又はシリコーン含有接着剤よりなるのが有利である。
【００５２】
接着剤は接着テープの長手方向においてストライプ状に塗布することができ、そのストライプは接着テープの支持体よりも狭い幅を有している。
【００５３】
有利な一つの実施態様においては塗布されたストライプは支持体の幅の１０〜８０％の幅を有する。特に有利には支持体材料の幅の２０〜５０％の被覆物の帯状物を使用するのが特に有利である。
【００５４】
個々の用途次第で支持体材料上に複数の平行な接着剤ストライプを塗布してもよい。
【００５５】
支持体上のストライプの位置は自由に選択することができ、その際に支持体の辺縁の一つに直接的に配置されているのが有利である。
【００５６】
最後に接着テープは、１つ又は２つの接着層が使用されるまで裏張りされているライナー材料を有していてもよい。裏張り材料としては前述において詳述したあらゆる材料も適している。
【００５７】
しかしながら合成樹脂フィルム又は良好にサイズ処理された長繊維紙のような非リント材料を使用するのが有利である。
【００５８】
前記の接着テープの難燃性を望む場合には、支持体及び／又は接着剤に難燃剤を添加することによってこれが達成される。これらには臭素系有機化合物があり、必要な場合には三酸化アンチモンのような相乗剤と一緒に使用する。しかし、接着テープにハロゲンを存在させないことを考慮して、赤燐、有機燐化合物、鉱物化合物又は膨張性化合物、例えばアンモニウムポリリン酸塩を単独で又は相乗剤と一緒に使用するのが有利である。
【００５９】
接着テープはＬＶ３１２又はBMW GS 95008-3に従う騒音減衰性を有していてもよく、単層で測定したときに３ｄＢ（Ａ）より大きく、特に５ｄＢ〜６ｄＢ（Ａ）を有している。
【００６０】
接着テープは少なくとも横方向に手で引き裂くことができるのが有利である。
【００６１】
接着テープは細長い製品、例えば特にケーブルルーム(loom)を被覆するために使用するのが有利である。この場合、細長い製品は接着テープによって軸方向で被覆されるか又は接着テープを細長い製品の回りに螺旋状に巻き付ける。
【００６２】
さらに本発明思想によれば、本発明の接着テープで被覆された細長い製品、例えば特にケーブルルームにも関する。
【００６３】
本発明によれば、フィラメント糸よりなりそしてテクスチャード加工されている横糸を使用する。完全に表面を覆うために及び組成物の絶縁破壊を防止するために、テクスチャード加工によって僅かだけのピック数／ｃｍ、例えば１０ピック／ｃｍで十分である。
【００６４】
エンドレス繊維の使用によって、接着テープの場合に該繊維が解放裏面から引き裂ける危険を防止する。
【００６５】
驚くべきことに支持体は、横方向の抗張力が非常に高くするのに適合し得る。
【００６６】
一般に編製物の大きな欠点は、撚り糸と編み糸とが互いに位置を変えておりそしてそれ故にこの繊維製品そのものが非常に良好に固定されていないことである。
【００６７】
一般に５μｍ〜２００μｍの侵入深さを持つ接着剤を編製物が有することによって長手方向及び横方向の糸が驚くべきことに完全に十分に固定され、機能性ケーブルのバンデージテープが生成される。
【００６８】
添付の図面によって、本発明の接着テープを特に有利な実施態様で詳細に説明するが、これに本発明は限定されない。
【００６９】
図３は本発明の接着テープがケーブル又はケーブルハーネスを被覆する用途の別の実施態様を図示している。
【００７０】
図３において個々のケーブル（７）の束よりなりそして本発明の接着テープで被覆されているケーブルハーネスの切片を図示している。接着テープ（１）はケーブルハーネスの回りを螺旋運動で案内されている。
【００７１】
ケーブルハーネスの図示された切片は接着テープ（１）の２つの一巻き（Ｉ及びＩＩ）を図示している。左の方に別の一巻きが延びており、それをここでは図示してない。
【００７２】
支持体材料（１１、２１、２３）はそれの片側を接着剤（１２、２２、２４）で被覆されており、該被覆物は帯状に長手方向に塗工されており、その幅は接着テープの支持体（１１、２１、２３）よりも狭い。
【００７３】
ケーブルハーネスの被覆は、細長い接着剤層（１２、２２、２４）が接着テープ（１）の支持体材料（１１、２１、２３）に完全に貼合するように行う。ケーブル（７）との接着は排除されている。
【００７４】
接着テープ（１）は幅において区分（２４）及び区分（２２）並びにそれらの間の支持体の解放部（２３）を包含する（一巻きＩ参照）。一巻き（ＩＩ）に属する区分（２２）は区分（２３）にも貼合している。［区分（２４）は直ぐ左の一巻の支持体に貼合されている。］区分（２２、２４）は解放状態の接着剤（１２）と反対に外から見ることができず、それで陰を付けて図示している。
【図面の簡単な説明】
【００７５】
【図１】は音響測定装置の構造の側面図を図示している。
【図２】は同じ装置の水平図を図示している。
【図３】は本発明の接着テープがケーブル又はケーブルハーネスを被覆する実施態様を図示している。
【符号の説明】
【００７６】
１・・・鋼鉄製棒（図１）
２・・・試験体（すなわち接着テープ）
３・・・停止点（図１）
４・・・マイクロホン
５・・・アルミニウム製板
１・・・接着テープ（図３）
７・・・ケーブルハーネス
１１、２１、２３・・・支持体材料
１２、２２、２４・・・接着剤層
【図１】
2009102636.tif 000003
【図２】
2009102636.tif 000004
【図３】
2009102636.tif 000005